(57)【特許請求の範囲】
【請求項１】
糸案内部が遊離炭素を含む炭化珪素‐窒化珪素の複合セラミックスにより形成され、前記糸案内部とポリエステル繊維との摩擦係数が０．２５以下であることを特徴とする糸道。
【発明の詳細な説明】
【０００１】
【産業上の利用分野】
本発明は天然繊維や合成繊維等を案内するための糸道に関するものである。
【０００２】
【従来の技術】
繊維の製造工程や加工工程に於ては、糸を案内するための糸道が多数使用されている。これらの糸道には、従来アルミナ等のセラミックスや金属に硬質Ｃｒメッキを施した糸道が一般的に用いられている（特公６２−８５２７号、特公３−６１０６号公報等参照）。
【０００３】
また近年、繊維は細くなり、その製造・加工工程における送り速度は速くなる傾向にある。そのため、糸道の特性としては、繊維との摩擦係数が低く、かつ繊維にダメージを与えにくい事が求められている。
【０００４】
【発明が解決しようとする課題】
従来の糸道のうち、硬質Ｃｒメッキを施した糸道では、その表面を微細な丸みを持った梨地状に仕上げることによって、特にフィラメント繊維に対する摩擦抵抗を低減させる効果がある。しかし、その硬度はビッカース硬度（Ｈｖ）が９ＧＰａ前後と低く、現在の高速加工機に於いては、糸道の摩耗が速いという問題を有していた。
【０００５】
一方、アルミナ等のセラミックス製糸道では、例えばアルミナの硬度はビッカース硬度（Ｈｖ）１６ＧＰａ以上と、非常に硬いために、硬質Ｃｒメッキ品の様な摩耗の問題は生じない。しかし、セラミックス製糸道では表面の面粗さの調整が非常に困難であり、面粗さが粗い場合には、繊維に毛羽立ちを発生したり、繊維に付着している油剤や繊維の剥離粉により繊維の品質低下の問題を生じていた。一方、セラミックス糸道の表面仕上げ状態を上げ、鏡面にすると、繊維と糸道表面との接触面積が増大し、摩擦抵抗が増加するという問題があった。この摩擦抵抗の増加は走行する繊維の張力を増し、糸切れを生じ、製造工程の高速化の大きな障害となっていた。
【０００６】
つまり、セラミックス製糸道は、表面を粗くすれば糸品質に悪影響を及ぼし、表面を滑らかにすれば、摩擦抵抗の増大から糸切れを引き起こし、製造工程の高速化の障害となっていた。
【０００７】
本発明は上記の状況に鑑み、糸品質の向上と、摩擦抵抗の低減を同時に満足させ、繊維製造工程の高速化に効果的な糸道を提供することを目的とするものである。
【０００８】
【課題を解決するための手段】本発明によれば、糸道の材質として自己潤滑性を有する遊離炭素を含む炭化珪素‐窒化珪素の複合セラミックスを用いる事により、繊維との摩擦抵抗を下げ、さらに糸案内部とポリエステル繊維との摩擦係数を０．２５以下に仕上げることにより、ポリエステル繊維にダメージを与えにくくし、品質を向上させるようにしたものである。
【０００９】
【実施例】
以下、本発明の実施例を示す。
【００１０】
図１に示すように、糸道１はピン形状であり、全体が遊離炭素を含む複合セラミックスから形成され、糸を案内する表面１ａは中心線平均粗さ（Ｒａ）０．４μｍ以下の滑らかな面となっている。そして、この表面１ａで繊維２を案内すれば、表面１ａが滑らかな面であることから、繊維に毛羽立ちなどの悪影響を及ぼすことはない。また糸道１自体が自己潤滑作用を持った遊離炭素を含むため、繊維２との摩擦抵抗が低く、糸送り速度の高速化に対応することができる。
【００１１】
なお、図１では糸道１の全体を複合セラミックスで形成したものを示したが、糸道１の繊維案内部分のみを複合セラミックスで形成した構造でも良い。また、糸道１の形状はピン形状に限らず、従来より周知のさまざまな形状とすることができる。
【００１２】
ここで、上記遊離炭素を含む複合セラミックスとは、アルミナ（Ａｌ２  Ｏ３  ）、ジルコニア（ＺｒＯ２  ）、炭化珪素（ＳｉＣ）、窒化珪素（Ｓｉ３  Ｎ４  ）、炭化チタン（ＴｉＣ）、窒化チタン（ＴｉＮ）、ホウ化チタン（ＴｉＢ２  ）等の金属酸化物、金属炭化物、金属窒化物、金属ホウ化物等を主成分とするセラミックスからなり、少なくともその表面部分に遊離炭素が存在するもので有ればよい。例えば、上記セラミックスの原料中に炭素粉末を混入して焼成したり、あるいは表面に炭素を含浸させて焼成することによって、遊離炭素を含む複合セラミックスを得ることが出来る。
【００１３】
また、炭素（Ｃ）成形体の一部を珪化させて、炭化珪素（ＳｉＣ）と遊離炭素（Ｃ）との複合セラミックスを製作することが出来る。あるいは、炭化珪素（ＳｉＣ）質成形体を窒素雰囲気中で焼成させて、窒化珪素（Ｓｉ３  Ｎ４  ）と炭素（Ｃ）を生成し、炭化珪素（ＳｉＣ）、窒化珪素（Ｓｉ３  Ｎ４  ）、そして遊離炭素（Ｃ）よりなる複合セラミックスを製作することができる。
【００１４】
なお、最終的な複合セラミックス焼結体中の遊離炭素の含有量は、２重量％より少ないと摩擦抵抗を減少させる効果に乏しく、一方２０重量％より多いとセラミックスの硬度、強度等を低下させてしまうことから、２〜２０重量％の範囲内とすることが望ましい。
【００１５】
上記のようにして得られた遊離炭素を含む複合セラミックスに対し、一般的にはタンブリング（バレル研磨）等の流体研磨手法でその表面を平滑なものにすることができ、この方法で繊維を案内する表面の中心線平均粗さ（Ｒａ）を０．４μｍ以下の平滑な表面とする。ここで、中心線平均粗さ（Ｒａ）を０．４μｍ以下としたのは、０．４μｍよりも粗い面にすると繊維にダメージを与えて、毛羽立ち等の悪影響を生じやすいためであり、好ましくは０．３μｍ以下とする。
【００１６】
この様に、糸道の繊維に接触する部分を遊離炭素を含む複合セラミックスで形成することにより、炭素の持つ自己潤滑性とセラミックスの持つ耐摩耗性を充分に発揮することができる。また、遊離炭素により複合セラミックスが黒色化されるため、白色の繊維を案内する際の視認性が良いという効果もある。
【００１７】
さらに、本発明の糸道は、繊維の製造・加工工程だけでなく、釣糸用の糸道としても使用することができる。
【００１８】
実施例
本発明の実施例として、以下に述べる複合セラミックスを用いて、図１に示す糸道１を作成した。寸法は外径５ｍｍ、長さ６０ｍｍのピン形状であり、その外周面を繊維の案内面として、中心線平均粗さ（Ｒａ）０．４μｍ以下とした。
【００１９】
まず、純度が９９．７％、平均結晶粒径が０．４μｍのＳｉＣ粉末に、成形用バインダーとして熱分解に依って炭素を生じ得るレゾール型フェノール樹脂溶液と溶媒としてのアセトンを適当量添加して、混練乾燥した後、金型プレスを用いて、成形圧１０００ｋｇ／ｃｍ２  で所定形状に成形する。その成形体を窒素雰囲気中５５０℃で仮焼し、フェノール樹脂より炭素を生成させた後、１８００℃、２０００気圧で１時間焼成することによって、炭化珪素（ＳｉＣ）、窒化珪素（Ｓｉ３  Ｎ４  ）、遊離炭素（Ｃ）よりなる複合セラミックスを得た。さらに、表面に流体研磨を施して中心線平均粗さ（Ｒａ）０．４μｍ以下とした。
【００２０】
つまり、炭化珪素（ＳｉＣ）を窒素雰囲気中で焼成することにより、
ＳｉＣ＋２Ｎ２  →Ｓｉ３  Ｎ４  ＋３Ｃ
の反応が起こり、一部に窒化珪素（Ｓｉ３  Ｎ４  ）と遊離炭素（Ｃ）が生成し、これらの成分を含む複合セラミックスが形成されるのである。
【００２１】
この複合セラミックスを炭化珪素質研削材の化学分析法（ＪＩＳＲ６１２４参照）に基づき、全珪素量と全炭素量を測定すると、珪素量は５０．７重量％、炭素量は１９．４重量％であった。またＬＥＣＯ法により全窒素量を測定すると２８．６重量％であった。したがって、上記反応式を基に計算すると、この複合セラミックスの最終組成は、炭化珪素（ＳｉＣ）１１．３重量％、窒化珪素（Ｓｉ３  Ｎ４  ）７２．４重量％、遊離炭素（Ｃ）１６．３重量％となる。
【００２２】
さらに、この複合セラミックスの特性を測定したところ、かさ比重は２．９５、ビッカース硬度（Ｈｖ）は１０ＧＰａであった。
【００２３】
実験例
ここで、上記本発明実施例の糸道を用いて繊維を案内する実験を行った。また、比較例として従来のセラミックスやＣｒメッキ製の糸道を用意し、同一条件で実験を行った。
【００２４】
太さ７５ｄ（デニール）のポリエステル製繊維を用い、テンション２０ｇｆ、接触角９０°、糸速１２００ｍ／分で各糸道の外周面に走らせ、糸道と繊維との摩擦係数を測定した。また、それぞれ白粉発生の度合いを評価した。
【００２５】
結果は表１に示す通りである。この結果より、アルミナ、炭化珪素、窒化珪素等のセラミックスからなる糸道（Ｎｏ．１〜７）では、表面の中心線平均粗さ（Ｒａ）を０．４μｍ以上に大きくすると白粉が発生し、一方表面粗さを小さくすると摩擦係数が０．３以上と大きくなってしまうことから、両方を満足させることができなかった。また、Ｃｒメッキ品（Ｎｏ．８）では、白粉の発生が多かった。
【００２６】
これらに対し、本発明の遊離炭素を含む複合セラミックスからなる糸道（Ｎｏ．９、１０）は、白粉発生量が少なく摩擦係数も０．３以下と小さかった。特に表面の中心線平均粗さ（Ｒａ）を０．１μｍとしたもの（Ｎｏ．１０）は、白粉の発生がほとんどなく、摩擦係数も０．２５と低いことから、最も優れた結果を示した。
【００２７】
【表１】
0003556250.tif 000002
【００２８】
なお、上記実施例では、炭化珪素−窒化珪素−遊離炭素の複合セラミックスを示したが、この他に炭化珪素−遊離炭素の複合セラミックス、あるいはアルミナやジルコニアに炭素を含有させたセラミックス等を用いても、ほぼ上記と同様の結果が得られた。
【００２９】
【発明の効果】
このように本発明によれば、遊離炭素を含む複合セラミックスにより糸道を形成し、その表面を中心線平均粗さ（Ｒａ）０．４μｍ以下の平滑な面としたことによって、自己潤滑性を有する遊離炭素を含んでいるために繊維との摩擦係数が小さく、滑らかな表面であるため繊維にダメージを与えることがなく白粉の発生や毛羽立ちを防止できる。また、糸道の硬度が高いため耐摩耗性に優れ、さらに炭素により糸道が黒色化されるため、白色の繊維に対する視認性を高くできる。
【００３０】
この為、本発明の糸道を繊維の製造工程や加工工程で用いれば、これらの工程が高速化することによって発生する繊維品質の低下や、繊維の走行張力増によって生じる糸切れの問題等を解決することができ、実用上非常に有用である。
【図面の簡単な説明】
【図１】本発明の糸道を示す斜視図である。
【符号の説明】
１：糸道
２：繊維
【図１】
0003556250.tif 000003